(57)【特許請求の範囲】
【請求項１】
トナー粒子を一様に帯電させ、現像スリーブ上に付着させてトナー粒子の均質な薄層を形成し、この薄層からトナー粒子を静電潜像に転写して、当該静電潜像を顕像化する１成分絶縁トナー現像法に用いられる非磁性１成分現像剤であって、定着用樹脂からなるトナー粒子に、帯電量が＋５００〜＋１０００μＣ／ｇで、かつ１次粒子径が１４ｎｍ以上の疎水性シリカ粒子を外添したことを特徴とする非磁性１成分現像剤。
【発明の詳細な説明】
【０００１】
【産業上の利用分野】
本発明は、従来の２成分磁気ブラシ現像法に代わる簡易な現像法として着目されている、１成分絶縁トナー現像法に用いられる非磁性１成分現像剤に関するものである。
【０００２】
【従来の技術】
電子写真技術を利用したプリンタ等の機器においては、従来、磁性キャリヤ粒子とトナー粒子とを含む２成分現像剤を用いた、いわゆる２成分磁気ブラシ現像法が広く採用されているが、近時、これに代わるより簡便な現像法として、１成分絶縁トナー現像法が提案され、開発が進められている。
【０００３】
１成分絶縁トナー現像法は、トナー粒子を含む非磁性の１成分現像剤を現像スリーブとの摩擦帯電により帯電し、規制ブレードと鏡像力の作用によって現像スリーブ上に付着させて、当該現像スリーブ上にトナー粒子の均質な薄層を形成し、この薄層から、トナー粒子を感光体ドラム上の静電潜像に転写して、当該静電潜像を顕像化する方法である。上記１成分絶縁トナー現像法は、薄層と静電潜像とを直接に接触させて、トナー粒子による静電潜像の顕像化を行う接触式現像法と、薄層と静電潜像との間に空隙を設けて、トナー粒子を静電潜像にジャンプさせて顕像化する非接触式現像法（ジャンピング法）の２法に大別される。
【０００４】
上記１成分絶縁トナー現像法に使用される非磁性１成分現像剤としては、従来の２成分現像剤の配合から磁性キャリヤを除いたものが一般的に使用されている。すなわち、着色剤を内添した、定着用樹脂からなるトナー粒子と、それに外添される外添剤とで、非磁性１成分現像剤は構成されている。
上記外添剤としては、流動性向上や帯電付与の効果をもつ無機微粉体が使用される（トナー粒子の流動性と、現像スリーブに対する静電気的な付着力を保持するための適度な帯電性は、現像スリーブ上にトナー粒子の均質な薄層を形成するための重要な要素である）。無機微粉体としては、たとえば金属粉（チタン、アルミニウム等）、シリカゲル、セラミック等を疎水化処理したものが一般的である。
【０００５】
とくに、上記流動性向上や帯電付与の効果の点、あるいは取り扱い易さ、コスト等の点で、疎水性シリカが、外添剤として最も一般的に使用されている。そして、上記疎水性シリカの材質、粒子径、外添量、トナー粒子への付着状態、その他の特性を規定することで、現像剤性能の向上を図ることが種々提案されている。
【０００６】
たとえば特開平４−１５２３５６号公報には、外添剤として、比表面積５０〜２００ｍ2／ｇ、ブローオフ帯電量＋５０〜＋５００μＣ／ｇ、平均粒子径１０〜１００ｎｍの疎水性シリカ粒子を、トナー粒子に対して０．１〜２．０重量％添加した非磁性１成分現像剤が開示されている。
【０００７】
【発明が解決しようとする課題】
近時、形成画像の高画質化を目的として、トナー粒子がより小粒径化する傾向にあり、現在は粒径１０μｍ以下のものが主流となっている。
ところが、このような小粒径のトナー粒子において、従来と同様の構成を採用すると、種々の問題が発生する。
【０００８】
たとえば小粒径のトナー粒子を主成分とする非磁性１成分現像剤は、初期の帯電量が不足して画像濃度の低下や画像カブリ等の問題を生じやすいという傾向がある。また、帯電量が不足すると、トナー粒子の静電気的な付着力を保持できないため、現像スリーブ上にトナー粒子の均質な薄層を形成するのが難しくなるという問題もある。
【０００９】
この原因としては、従来の疎水性シリカ粒子の帯電量が、前記のように＋５００μＣ／ｇ以下の低い値であることが考えられる。
また従来の構成を採用した現像剤を、現像装置内で長期間、繰り返して使用すると、トナー粒子の流動性が悪化して凝集が発生したり、あるいは帯電量が大きく低下したりするという問題を生じる。そして、現像スリーブ表面に均質なトナー粒子の薄層を形成できなくなり、画像濃度の低下や白スジ等の画像不良が発生して、画像特性が悪化する。
【００１０】
その主たる原因は、本発明者らの検討によると、外添剤としての疎水性シリカ粒子の劣化であることが判明した。
通常の疎水性シリカ粒子は、先の公開公報記載のものを含めて、いずれもシリカゲルを焼成したのち粉砕して製造された、粒子径が１４ｎｍ未満という非常に細かいシリカコアの表面を、アミノシラン等のカップリング剤で処理して帯電特性を制御するとともに疎水化して製造される。先の公開公報でいう平均粒子径（１０〜１００ｎｍ）とは、上記疎水性シリカ粒子の製造方法から推察するに、１次粒子の平均粒子径ではなく、１次粒子の凝集体である凝集粒子の平均粒子径であろうと考えられる。
【００１１】
このため疎水性シリカ粒子は、現像装置内で繰り返し攪拌されて力学的ストレスを受けると、より小さな凝集粒子や、あるいは１次粒子またはシリカコア単体の状態まで解砕されて、その平均粒子径が著しく低下する。そして、トナー粒子の流動性を維持するシリカ粒子のコロ作用、すなわち各トナー粒子間の距離を保持するスペーサの作用が低下して、現像剤の流動性が悪化し、凝集が発生して、現像スリーブ表面に、均質なトナー粒子の薄層を形成するのが困難になる。
【００１２】
また疎水性シリカ粒子が解砕されると帯電特性に変動が生じる。たとえば正帯電の疎水性シリカ粒子は、シリカコアの表面を正帯電性のカップリング剤で処理することで製造されるが、シリカコア自体は負帯電性の傾向があるため、疎水性シリカ粒子が解砕されて、カップリング剤で処理されていない面が露出すると、帯電特性は正から負へ移行してしまう。一方、負帯電の疎水性シリカ粒子は、シリカコアの表面を、それ自体よりも強い負帯電性のカップリング剤で処理することで製造されるため、疎水性シリカ粒子が解砕されてカップリング剤で処理されていない面が露出すると、帯電量は、負の領域内で、シリカコア自体の帯電量に近づく方向に大きく変動する。このため、正負いずれの帯電性の場合も、トナー粒子の静電気的な付着力を保持できなくなり、現像スリーブ上にトナー粒子の均質な薄層を形成するのが難しくなる。
【００１３】
また、疎水性シリカ粒子が解砕されてカップリング剤で処理されていない面が露出すると、疎水性が劣化するので、上記解砕により比表面積が増大することと相俟って、耐湿性等の耐環境安定性が低下し、流動性の悪化や帯電特性の変動にさらに拍車をかける結果となる。
しかも、前記のように１次粒子径が小さい疎水性シリカ粒子は、解砕される前の状態でも比表面積が大きいので、疎水化処理されているにも拘らず耐湿性が十分でない。このため、上記疎水性シリカ粒子を外添した現像剤は保存性が悪く、長期間保管すると、流動性の悪化や帯電特性の変動をきたすという問題もある。
【００１４】
本発明は以上の事情に鑑みてなされたものであって、上記のような種々の問題を有さず、形成画像の高画質化に十分に対応しうる非磁性１成分現像剤を提供することを目的としている。
【００１５】
【課題を解決するための手段および作用】
上記課題を解決するため、本発明者らは、非磁性１成分現像剤の流動性および帯電特性を左右する重要な因子である、外添剤としての疎水性シリカ粒子について、種々検討を行った。
そして、帯電量が＋５００〜＋１０００μＣ／ｇで、かつ１次粒子径が１４ｎｍ以上の疎水性シリカ粒子を使用することが、現像剤の初期の帯電量の向上、保存性の改善、ならびに現像装置内で長期間、繰り返して使用する際の流動性の悪化や帯電量の低下の緩和に有効であることを見出した。
【００１６】
したがって本発明の非磁性１成分現像剤は、定着用樹脂からなるトナー粒子に、帯電量が＋５００〜＋１０００μＣ／ｇで、かつ１次粒子径が１４ｎｍ以上の疎水性シリカ粒子を外添したことを特徴とする。
以下に本発明を説明する。
【００１７】
本発明において、トナー粒子に外添される疎水性シリカ粒子は、上記のように帯電量が＋５００〜＋１０００μＣ／ｇで、かつ１次粒子径が１４ｎｍ以上のものに限定される。
正帯電の疎水性シリカ粒子の帯電量が＋５００μＣ／ｇ未満では、現像剤の初期の帯電量が低くなってしまい、画像濃度の低下や画像カブリ等の問題を生じる他、トナー粒子の静電気的な付着力を保持できないため、現像スリーブ上にトナー粒子の均質な薄層を形成するのが難しくなる。また、現像スリーブ上から感光体ドラム上の静電潜像にトナー粒子がスムーズに転写されるに足る帯電量を、トナー粒子に付与できなくなるとともに、現像剤を、現像装置内で長期間、繰り返して使用した際の帯電量の低下も著しく大きくなる。
【００１８】
逆に正帯電の疎水性シリカ粒子の帯電量が＋１０００μＣ／ｇを超える場合には、現像剤の初期の帯電量が高すぎて、現像剤の流動性が悪化し、凝集が発生して、現像スリーブ上にトナー粒子の均質な薄層を形成するのが難しくなる。
これに対し、正帯電の疎水性シリカ粒子の帯電量が＋５００〜＋１０００μＣ／ｇの範囲内である場合には上記の問題がなく、使用開始時からその後長期間に亘って、現像剤に適度な帯電性、流動性を付与して、現像スリーブ上にトナー粒子の均質な薄層を形成することができる。また上記の帯電量は、現像スリーブ上から感光体ドラム上の静電潜像に、トナー粒子をスムーズに転写するのに十分な帯電量であるため、形成画像の画像濃度が不足したり、かすれ等の画像不良が発生したりすることを防止できる。
【００１９】
疎水性シリカ粒子の１次粒子径が１４ｎｍ以上に限定されるのは、上記１次粒子径が１４ｎｍ未満では、前述したように、現像剤を現像装置内で長期間、繰り返して使用した際の劣化が著しく、トナー粒子の流動性が悪化して凝集が発生したり、あるいは帯電量が大きく低下したりするという問題を生じるからである。
これに対し、疎水性シリカ粒子の１次粒子径が１４ｎｍ以上であれば、力学的ストレスを受けて解砕した状態でも、トナー粒子の流動性を維持するシリカ粒子のコロ作用、すなわち各トナー粒子間の距離を保持するスペーサの作用を十分に維持することができるので、現像剤に適度な流動性を付与して、現像スリーブ上にトナー粒子の均質な薄層を形成することができる。
【００２０】
また、上記のように疎水性シリカ粒子の１次粒子径が大きいと、解砕されてカップリング剤で処理されていない面が露出した際の帯電量の変動を従来より低く抑えることができるとともに、疎水性の劣化とそれにともなう耐湿性等の耐環境安定性の低下を低く抑えることができる。
しかも上記のように１次粒子径が大きい疎水性シリカ粒子は比表面積が小さいので、解砕される前の状態での耐湿性が十分に高く、現像剤の保存性がよい。
【００２１】
疎水性シリカ粒子の１次粒子径の上限についてはとくに限定されないが、帯電性等を考慮すると１００ｎｍ程度が好ましい。また疎水性シリカ粒子の比表面積は、上記のように１次粒子径と表裏一体の関係にあるが、１次粒子の凝集状態等によっても異なるので、その範囲について本発明ではとくに限定されない。但し、現像剤の保存性に係わる耐湿性等を考慮すると、疎水性シリカ粒子の比表面積は、５０〜２５０ｍ2／ｇの範囲内であるのが好ましい。
【００２２】
疎水性シリカ粒子のｐＨ値は、前記＋５００〜＋１０００μＣ／ｇの範囲内の帯電量で、安定した帯電性を得るため、正帯電の場合には７以上、とくに８．５〜１０の範囲内が好ましく、負帯電の場合には７未満、とくに４前後であるのが好ましい。
疎水性シリカ粒子のその他の物性についても、本発明ではとくに限定されないが、たとえば見掛け比重は３０〜４０ｇ／ｌ程度が好適である。
【００２３】
本発明に使用される疎水性シリカは、その１次粒子径が、上記のように１４ｎｍ以上に限定され、かつ帯電量が＋５００〜＋１０００μＣ／ｇの範囲内に限定される以外は、従来同様の構成が採用される。すなわち正帯電の疎水性シリカは、シリカゲルを焼成したのち粉砕して製造された、１次粒子径が１４ｎｍ以上のシリカコアの表面を、アミノシラン等の正帯電性のカップリング剤で処理して、帯電量が＋５００〜＋１０００μＣ／ｇの範囲内になるように帯電特性を制御するとともに疎水化して製造される。
【００２４】
疎水性シリカの外添量は、本発明ではとくに限定されず、従来の疎水性シリカと同程度の外添量でよい。具体的には、トナー粒子１００重量部に対して、０．１〜３．０重量部程度であるが、場合によってはこの範囲を外れてもよい。
上記疎水性シリカ粒子が外添されるトナー粒子は、従来同様に、定着用樹脂中に着色剤を内添することで構成される。
【００２５】
トナー粒子を構成する定着用樹脂としては、たとえばポリスチレン、クロロポリスチレン、ポリ−α−メチルスチレン、スチレン−クロロスチレン共重合体、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体、スチレン−アクリル酸フェニル共重合体等）、スチレン−メタクリル酸エステル共重合体（スチレン−メタクリル酸メチル共重合体、スチレン−メタクリル酸エチル共重合体、スチレン−メタクリル酸ブチル共重合体、スチレン−メタクリル酸フェニル共重合体等）、スチレン−α−クロルアクリル酸メチル共重合体、スチレン−アクリロニトリル−アクリル酸エステル共重合体等のスチレン系樹脂（スチレンまたはスチレン置換体を含む単独重合体または共重合体）、ポリ塩化ビニル、低分子量ポリエチレン、低分子量ポリプロピレン、エチレン−アクリル酸エチル共重合体、ポリビニルブチラール、エチレン−酢酸ビニル共重合体、ロジン変性マレイン酸樹脂、フェノール樹脂、エポキシ樹脂、ポリエステル樹脂、アイオノマー樹脂、ポリウレタン樹脂、シリコーン樹脂、ケトン樹脂、キシレン樹脂、ポリアミド樹脂等があげられ、これらが単独で、または２種以上混合して用いられる。
【００２６】
定着用樹脂は、とくに中性であるのが望ましい。中性の定着用樹脂は、トナー粒子の帯電特性に悪影響を及ぼさない上、酸性あるいは塩基性の定着用樹脂に比べて透明性の高いものが多く、カーボンブラックによるトナー粒子の着色に悪影響を及ぼすおそれがない。
上記トナー粒子中に内添される着色剤としては、従来公知の種々の染料、顔料等が使用可能であるが、とくにブラックトナーの場合は、カーボンブラックが主として使用される。
【００２７】
カーボンブラックとしては、たとえばチャンネルブラック、ローラーブラック、ディスクブラック、ガスファーネスブラック、オイルファーネスブラック、サーマルブラック、アセチレンブラック等の、従来公知の種々のカーボンブラックが使用できる。
カーボンブラックの配合量は、本発明ではとくに限定されないが、上記カーボンブラックはそれ自体導電性を有するため、トナー粒子の帯電に関係する、トナー粒子の電気特性のコントロール手段としての役割をも果たしている。したがって、目的とする現像剤性能にあわせて、内添量の好ましい範囲を設定するのがよい。これに限定されるものではないが、カーボンブラックの配合割合は、定着用樹脂１００重量部に対して６重量部以下であるのが、現像剤の帯電性等の点で好ましい。
【００２８】
上記トナー粒子には、上記両成分の他に、例えば、電荷制御剤や離型剤（オフセット防止剤）等の各種添加剤を内添させてもよい。
電荷制御剤としては、たとえば塩基性窒素原子を有する有機化合物、例えば塩基性染料、アミノピリン、ピリミジン化合物、多核ポリアミノ化合物、アミノシラン類等や、上記各化合物で表面処理された充填剤等の、正電荷制御用の電荷制御剤があげられる。
【００２９】
電荷制御剤は、定着用樹脂１００重量部に対して０．１〜１０重量部、好ましくは０．５〜５重量部の割合で内添される。
【００３０】
離型剤（オフセット防止剤）としては、たとえば脂肪族系炭化水素、脂肪族金属塩類、高級脂肪酸類、脂肪酸エステル類もしくはその部分ケン化物、シリコーンオイル、各種ワックス等があげられる。中でも、重量平均分子量が１０００〜１００００程度の脂肪族系炭化水素が好ましい。具体的には、低分子量ポリプロピレン、低分子量ポリエチレン、パラフィンワックス、炭素原子数４以上のオレフィン単位からなる低分子量のオレフィン重合体等の１種または２種以上の組み合わせが適当である。
【００３１】
離型剤は、定着用樹脂１００重量部に対して０．１〜１０重量部、好ましくは０．５〜８重量部の割合で内添される。
上記トナー粒子は、以上の各成分を乾式ブレンダー、ヘンシェルミキサー、ボールミル等によって均質に予備混合して得られた混合物を、バンバリミキサー、ロール、一軸または二軸の押出混練機等の混練装置を用いて均一に溶融混練した後、得られた混練物を冷却して粉砕し、必要に応じて分級することで製造される他、懸濁重合法等により製造することもできる。
【００３２】
トナー粒子の粒径は、前述したように形成画像の高画質化を目的とする上で、１０μｍ以下が好ましいが、本発明の構成は、粒径１０μｍを超える通常のトナー粒子にも採用することができる。
上記トナー粒子に、外添剤としての前記疎水性シリカ粒子を所定量まぶすことで、本発明の非磁性１成分現像剤は構成される。
【００３３】
本発明の非磁性１成分現像剤は、前述したように、トナー粒子を一様に帯電させ、現像スリーブ上に付着させてトナー粒子の均質な薄層を形成し、この薄層からトナー粒子を静電潜像に転写して、当該静電潜像を顕像化する１成分絶縁トナー現像法に用いられる。また本発明の非磁性１成分現像剤は、上記１成分絶縁トナー現像法のうち、薄層と静電潜像とを直接に接触させて顕像化を行う接触法、ならびに、薄層と静電潜像との間に空隙を設けて、トナー粒子を静電潜像にジャンプさせる非接触法の何れに使用することもできる。
【００３４】
その他、本発明の要旨を逸脱しない範囲で、種々の設計変更を施すことができる。
【００３５】
【実施例】
以下に本発明を、実施例、比較例に基づき説明する。
実施例１，２、比較例１〜３
〈トナー粒子の製造〉
定着用樹脂としてのスチレン−アクリレート−ブチルメタクリレート共重合体１００重量部、正電荷制御用の電荷制御剤としてのニグロシン染料３重量部、離型剤としてのポリプロピレンワックス２．５重量部、および着色剤としてのカーボンブラック（テグサ社製の商品名プリンテックス−Ｌ）５重量部を混合し、溶融混練した後、粉砕、分級して、平均粒径９μｍのトナー粒子を作製した。
〈非磁性１成分現像剤の製造〉
上記トナー粒子の製造で作製したトナー粒子を、表１に示す外添剤ａ〜ｅと、表２に示すように組み合わせて、実施例１，２、比較例１〜３の正帯電型非磁性１成分現像剤を製造した。なお外添剤の外添量は、トナー粒子１００重量部に対して０．３重量部とした。
【００３６】
【表１】
0003869862.tif 000002
【００３７】
【表２】
0003869862.tif 000003
【００３８】
上記各実施例、比較例の正帯電型非磁性１成分現像剤について、以下の各試験を行い、その特性を評価した。
帯電立ち上がり特性試験
上記各実施例、比較例の正帯電型非磁性１成分現像剤０．０３ｇと、通常の２成分現像剤に使用されるノンコートキャリヤ０．９７ｇとを、ポリプロピレン製の容器（ポリ容器、内容量３ｍｌ）内に入れ、作業環境で１日放置して調湿した。つぎにこのポリ容器１個をミニボトル（内容量３００ｍｌ）中に入れ、ミニボトルをボールミルの回転装置で回転させた。そして、所定回数回転後に、ポリ容器中の試料の全量を用いて、東芝ケミカル社製のブローオフ帯電量測定機によるファラデーゲージ電圧の測定により、その帯電量を求めた。
【００３９】
耐凝集性試験
各実施例、比較例の正帯電型非磁性１成分現像剤を、接触式１成分絶縁トナー現像方を採用したプリンタに使用して２０００枚の連続複写を行った後、当該複写機の現像器内における、現像剤の凝集の有無を目視にて観察した。そして、凝集が発生していなかったものを○（良好）、わずかに凝集が発生していたものを△（やや不良）、凝集が発生していたものを×（不良）の３段階で評価した。
【００４０】
薄層形成性試験
各実施例、比較例の正帯電型非磁性１成分現像剤を、上記接触式のプリンタに使用して２０００枚の連続複写を行った後、当該複写機の現像器内の、現像スリーブ上の薄層の状態を観察した。そして、均質な薄層が形成されていたものを○（良好）、薄層が形成されていないか、または不均質な薄層が形成されていたものを×（不良）の２段階で評価した。
【００４１】
初期画像濃度測定、画像不良評価
各実施例、比較例の正帯電型非磁性１成分現像剤を、前記接触式のプリンタに使用し、現像スリーブと感光体ドラムとの間のバイアス電圧を違えて複写を行い、形成画像の画像濃度を、反射濃度計（東京電色社製の型番ＴＣ−６Ｄ）にて測定した。また上記形成画像の、各種画像不良の有無を目視にて観察した。
【００４２】
耐刷後画像濃度測定、画像不良評価
各実施例、比較例の正帯電型非磁性１成分現像剤を、前記接触式のプリンタに使用し、現像スリーブと感光体ドラムとの間のバイアス電圧３００Ｖの条件で２０００枚の連続複写を行った後、上記初期画像濃度測定と同様にして、形成画像の画像濃度を測定して、その変化を調べるとともに、各種画像不良の有無を目視にて観察した。
【００４３】
電気特性測定
上記各実施例、比較例の正帯電型非磁性１成分現像剤の導電率（Ωｃｍ）、誘電率および誘電正接ｔａｎδを、図１に示す測定装置を用いて測定した。図１の測定装置は、円筒状のシールドケース１１内に、フランジ付きのシリンダ状電極１２，１３と、リング体１４とを、それぞれ、絶縁リング１５を介して電気的に独立した状態で保持したもので、上記シリンダ状電極１２，１３は、電気特性測定器１６に接続され、リング体１４は接地されている。
【００４４】
そして、上記測定装置においては、シリンダ状電極１２，１３とリング体１４とで構成される空隙内に粉体状の試料Ｓを充填し、上側のシリンダ状電極１２を、図中矢印で示すように下方へ押圧して試料Ｓを圧縮しつつ、両シリンダ状電極１２，１３間に、電気特性測定器１６から所定の周波数の交流電圧を印加して、圧縮状態の試料Ｓの電気特性（導電率、誘電率および誘電正接ｔａｎδ）が測定される。
【００４５】
なお、上記電気特性測定器１６としては、横河ヒューレットパッカード社製のインピーダンスアナライザが好適に用いられる。
上記測定装置によれば、試料Ｓを予め圧縮成形する必要がないので、試料を圧縮成形してから、その成形品の電気特性を測定する場合に比べて、より簡便に、導電性被覆の被覆状態を評価することができる。
【００４６】
保存性試験
各実施例、比較例の正帯電型非磁性１成分現像剤を、ポリプロピレン製の現像剤保管用ボトル内に充填し、密封して１か月保管した後、前記接触式のプリンタに使用して、形成画像のカブリの有無を観察し、カブリの発生しなかったものを○（保存性良好）、カブリの発生したものを×（保存性不良）として評価した。
【００４７】
以上の結果を表３〜５に示す。
【００４８】
【表３】
0003869862.tif 000004
【００４９】
【表４】
0003869862.tif 000005
【００５０】
【表５】
0003869862.tif 000006
【００５１】
上記表３〜５の結果からわかるように、１次粒子径は１４ｎｍ以上であるが、帯電量が＋５００μＣ／ｇ未満である疎水性シリカ粒子ｃを外添した比較例１の現像剤は、帯電立ち上がり特性が悪く、かつ耐刷後の画像濃度が上昇し、カブリが発生したことから、帯電特性が不安定であることがわかった。
一方、帯電量は＋５００μＣ／ｇ以上であるが、１次粒子径が１４ｎｍ未満である疎水性シリカ粒子ｄを外添した比較例２の現像剤は、初期の画像濃度が低く、かつ耐刷後にカブリが発生したことから、やはり帯電特性が不安定であることがわかった。
【００５２】
さらに、１次粒子径が１４ｎｍ未満で、かつ帯電量が＋５００μＣ／ｇ未満である疎水性シリカ粒子ｅを外添した比較例３の現像剤は、初期の画像濃度が低く、かつ耐刷後の画像濃度が低下し、白スジが発生したことから、やはり帯電特性が不安定であることがわかった。
また上記比較例１〜３の現像剤はいずれも、耐凝集性が悪く、かつ保存性も悪いものであった。
【００５３】
これに対し、本発明の構成である実施例１，２の現像剤は、いずれも、上記各特性にすぐれたものであることが判明した。
【００５４】
【発明の効果】
以上詳述したように本発明によれば、帯電量が＋５００〜＋１０００μＣ／ｇで、かつ１次粒子径が１４ｎｍ以上の疎水性シリカ粒子をトナー粒子に外添することで、非磁性１成分現像剤が構成されているため、当該本発明の非磁性１成分現像剤は、小粒径化しても種々の問題を有さず、形成画像の高画質化に十分に対応しうるものである。
【図面の簡単な説明】
【図１】  現像剤の電気特性を評価するための測定装置の概略断面図である。
【図１】
0003869862.tif 000007